СПОСОБ УДАЛЕНИЯ ОКСИДОВ АЗОТА ИЗ ГАЗА

x
x
1. Способ уменьшения содержания оксидов азота (NO) в источнике газа, включающий пропускание газа над катализатором, подходящим для селективного каталитического восстановления содержащихся NO, и в присутствии восстановительного реагента, где указанным катализатором является катализатор на основе цеолита типа FER, получаемый способом, который не включает стадию заполнения железом и не включает стадию заполнения каким-либо переходным металлом, таким образом, указанный цеолит типа FER не содержит включенное с помощью ионного обмена железо и не заполнен железом или каким-либо переходным металлом
2. Способ по п. 1, в котором указанный цеолитный катализатор содержит связующее вещество.
2
3
2
2
2
3. Способ по п. 2, в котором связующее вещество включает один или большее количество следующих: AlO, SiO, ZrO, CeO.
4. Способ по п. 2 или 3, в котором связующее вещество содержится при концентрации, составляющей от 10 до 30 мас.%.
5. Способ по любому из предыдущих пунктов, в котором цеолит типа FER заполнен по меньшей мере одним щелочным металлом.
6. Способ по любому из предыдущих пунктов, в котором цеолит типа FER обладает отношением Si/Al, равным более 6, предпочтительно находящимся в диапазоне от 8 до 9, наиболее предпочтительно равным 8,8 или примерно 8,8.
7. Способ по любому из предыдущих пунктов, в котором указанный восстановительный реагент представляет собой или включает аммиак.
x
8. Способ по п. 7, включающий стадию получения содержащего аммиак восстановительного реагента, где отношение количества молей аммиака, содержащегося в добавленном восстановительном реагенте, к количеству молей NO, содержащегося в источнике газа, составляет от 0,5 до 2,5, предпочтительно от 0,8 до 2 и более предпочтительно от 0,9 до 1,5.
x
-1
-1
9. Способ по любому из предыдущих пунктов, включающий пропускание содержащего ΝΟ газа через слой катализатора, содержащий указанный цеолитный катализатор, где объемная скорость при прохождении через указанный слой катализатора равна от 5000 до 50000 ч, предпочтительно от 7000 до 25000 ч.
x
10. Способ по любому из предыдущих пунктов, в котором содержание ΝΟв источнике газа уменьшено по меньшей мере на 50%.
11. Способ по любому из предыдущих пунктов, в котором температура источника газа равна ниже 500°С и предпочтительно, если она находится в диапазоне от 200 до 500°С, более предпочтительно от 300 до 500°С и еще более предпочтительно от 380 до 450°С.
2
12. Способ по любому из предыдущих пунктов, дополнительно включающий стадию уменьшения содержания ΝΟ в источнике газа.
2
2
x
2
x
13. Способ по п. 12, включающий пропускание газа над катализатором разложения ΝΟ по меньшей мере на одной стадии удаления ΝΟ, которую проводят до или после стадии удаления ΝΟ, и/или включающий удаление ΝΟ, проводимое одновременно с удалением ΝΟ.
2
x
2
x
14. Способ по п. 13, включающий удаление ΝΟ, проводимое одновременно с удалением ΝΟ, и в котором одновременное удаление ΝΟ и ΝΟ проводят с использованием по меньшей мере одного слоя катализатора, содержащего указанный катализатор на основе цеолита типа FER, который не заполнен железом и переходными металлами.
2
2
x
2
2
2
15. Способ по п. 13, включающий удаление NO на стадии удаления NO, проводимой отдельно от удаления NO, в присутствии катализатора разложения NO, где указанным катализатором разложения NO, применяющимся на стадии удаления NO, является заполненный железом цеолитный катализатор или катализатор на основе цеолита типа FER, который не заполнен железом и не заполнен каким либо переходным металлом.
2
16. Способ по любому из пп. 13-15, в котором удаляют NO в количестве, составляющем не менее 10%, предпочтительно не менее 30% и более предпочтительно не менее 50% от изначально содержащегося в источнике газа.
17. Способ по любому из предыдущих пунктов, в котором источником газа является остаточный газ, образующийся при проведении способа синтеза азотной кислоты.
x
x
18. Катализатор, предназначенный для применения в качестве удаляющего NO катализатора в способе селективного каталитического восстановления ΝΟ, катализатором является катализатор на основе цеолита типа FER, получаемый способом, который не включает стадию заполнения железом и не включает стадию заполнения каким-либо переходным металлом, таким образом, указанный цеолит типа FER не заполнен железом, не содержит включенное с помощью ионного обмена железо и не содержит никакой переходный металл.
x
19. Катализатор по п. 18, где указанный катализатор на основе цеолита типа FER является каталитически активным в отношении удаления ΝΟ из источника газа, обладающего температурой, не превышающей 500°С, и предпочтительно находящейся в диапазоне от 200 до 500°С, более предпочтительно от 300 до 500°С и еще более предпочтительно от 380 до 450°С.
x
2
20. Катализатор по любому из пп. 18-19, где указанный катализатор на основе цеолита типа FER является каталитически активным в отношении одновременного удаления ΝΟ и ΝΟ из источника газа.
21. Катализатор по любому из пп. 18-20, где указанный катализатор на основе цеолита типа FER не содержит висмут.
22. Катализатор по любому из пп. 18-21, содержащий связующее вещество.
2
3
2
2
2
23. Катализатор по п. 22, в котором связующее вещество включает один или большее количество следующих: AlO, SiO, ZrO, CeO.
24. Катализатор по п. 22 или 23, в котором связующее вещество содержится в количестве, составляющем от 10 до 30 мас.%.
25. Катализатор по любому из пп. 18-24, в котором цеолит типа FER обладает отношением Si/Al, равным более 6, предпочтительно находящимся в диапазоне от 8 до 9, наиболее предпочтительно равным 8,8 или примерно 8,8.